(57)【要約】  本発明は乾燥時間が短くとも下地と防水材との密着性に優れるプライマー組成物の提供を目的とし、本発明は、（メタ）アクリル粒子を含有する（メタ）アクリル系エマルジョンとグリシジル基を有するシランカップリング剤（Ａ）とを含み、（メタ）アクリル粒子が、特定のラジカル開始剤の存在下で特定の（メタ）アクリロイル基を有する重合性モノマー（Ｂ）を重合させて得られるポリマー粒子であり、（メタ）アクリル酸アルキルエステルモノマー（ｂ１）に対するシランカップリング剤（Ａ）のモル比（Ａ／ｂ１）が、０．０２０以下であり、（メタ）アクリル粒子の含有量が組成物全量に対して１５質量％以上であり、下地と防水材とを密着させるために使用されるプライマー組成物である。【特許請求の範囲】
【請求項１】
下地と防水材とを密着させるために使用されるプライマー組成物であって、
（メタ）アクリル粒子を含有する（メタ）アクリル系エマルジョンとグリシジル基を有するシランカップリング剤（Ａ）とを含み、
前記（メタ）アクリル粒子が、ラジカル開始剤の存在下で（メタ）アクリロイル基を有する重合性モノマー（Ｂ）を重合させて得られるポリマー粒子であり、
前記重合性モノマー（Ｂ）が、（メタ）アクリル酸アルキルエステルモノマー（ｂ１）と、カルボキシ基を有する（メタ）アクリル酸系モノマー（ｂ２）と、ヒドロキシ基を有するヒドロキシ基含有重合性モノマー（ｂ３）とを含み、
前記ラジカル開始剤が、ジハロゲン系ラジカル開始剤、アゾ化合物及び有機過酸化物からなる群から選ばれる少なくとも１種であり、
前記（メタ）アクリル酸アルキルエステルモノマー（ｂ１）に対する前記シランカップリング剤（Ａ）のモル比（Ａ／ｂ１）が、０．０２０以下であり、
前記（メタ）アクリル粒子の含有量が、組成物全量に対して、１５質量％以上である、プライマー組成物。
【請求項２】
前記（メタ）アクリル酸アルキルエステルモノマー（ｂ１）が、メタクリル酸メチル（ＭＭＡ）とアクリル酸−２−エチルヘキシル（２ＥＨＡ）とを含み、
前記アクリル酸−２−エチルヘキシルに対する前記メタクリル酸メチルのモル比（ＭＭＡ／２ＥＨＡ）が１．４７０〜２．３１０である、請求項１に記載のプライマー組成物。
【請求項３】
前記（メタ）アクリル酸アルキルエステルモノマー（ｂ１）に対する前記（メタ）アクリル酸系モノマー（ｂ２）のモル比（ｂ２／ｂ１）が、０．０３８〜０．０７５である、請求項１又は２に記載のプライマー組成物。
【請求項４】
前記（メタ）アクリル酸アルキルエステルモノマー（ｂ１）に対する前記ヒドロキシ基を有するヒドロキシ基含有重合性モノマー（ｂ３）のモル比（ｂ３／ｂ１）が、０．０５０〜０．１００である、請求項１〜３のいずれか１項に記載のプライマー組成物。
【請求項５】
前記（メタ）アクリル粒子が有するカルボキシ基が、第３級アミン（Ｃ）でイオン化されている、請求項１〜４のいずれか１項に記載のプライマー組成物。
【請求項６】
前記（メタ）アクリル酸系モノマー（ｂ２）に対する前記第３級アミン（Ｃ）のモル比（Ｃ／ｂ２）が、０．５６０〜１．１４０である、請求項５に記載のプライマー組成物。
【請求項７】
前記防水材が、ウレタン防水材である、請求項１〜６のいずれか１項に記載のプライマー組成物。
【請求項８】
前記下地が、無機系硬質素材である、請求項１〜７のいずれか１項に記載のプライマー組成物。
【請求項９】
下地と防水材とを密着させるために使用されるプライマー組成物であって、
（メタ）アクリル粒子を含有する（メタ）アクリル系エマルジョンとグリシジル基を有するシランカップリング剤（Ａ）とを含み、
前記（メタ）アクリル粒子を構成するポリマーは、アルキル基とヒドロキシ基とカルボキシ基とを有し、主骨格がポリ（メタ）アクリル骨格である（メタ）アクリル系ポリマーであり、
前記アルキル基を有する繰り返し単位に対する前記シランカップリング剤（Ａ）のモル比が、０．０２０以下であり、
前記（メタ）アクリル粒子の含有量が、組成物全量に対して、１５質量％以上である、プライマー組成物。
【請求項１０】
ラジカル開始剤の存在下で（メタ）アクリロイル基を有する重合性モノマー（Ｂ）を重合させて（メタ）アクリル系ポリマーを製造し、前記（メタ）アクリル系ポリマーと水とグリシジル基を有するシランカップリング剤（Ａ）とを混合することによって、請求項１に記載のプライマー組成物を製造する、プライマー組成物の製造方法。
【請求項１１】
更に第３級アミン（Ｃ）を含有する、請求項１０に記載のプライマー組成物の製造方法。
【発明の詳細な説明】
【技術分野】
【０００１】
本発明はプライマー組成物及びその製造方法に関する。
【背景技術】
【０００２】
従来、建築物を雨等から保護するため、モルタル等のような下地の上に防水材を設けることがある。そして下地と防水材とが剥がれないように、下地と防水材との間にプライマー層を設けて、下地と防水材との密着性を高くすることがある。このようなプライマー層に使用できる組成物として、例えば、アクリル系エマルジョンからなるプライマー組成物が提案されている（例えば特許文献１）。特許文献１において、アクリル系エマルジョンに含有されるアクリル粒子は（メタ）アクリロイル基を有する重合性モノマーを重合開始剤である過硫酸塩の存在下で重合させることによって製造される。
【先行技術文献】
【特許文献】
【０００３】
【特許文献１】特開２０１４−１７２９９２号公報
【発明の概要】
【発明が解決しようとする課題】
【０００４】
アクリル系エマルジョンからなるプライマー組成物は分散媒が水であるため、プライマー組成物を下地に塗布した後、プライマー層から水を乾燥させる必要がある。上記乾燥が不十分で水がプライマー層に残留した状態でプライマー層の上に防水材を設けると、下地と防水材との密着力が発現しにくいという問題がある。【０００５】
このようななか、特許文献１をもとにアクリル系エマルジョンからなるプライマー組成物を調製し、このプライマー組成物を下地に塗布し短時間（２５℃条件下で３０分間）乾燥させ、プライマー層に水分が残留した状態で、これに防水材を設けて下地と防水材とを密着させる評価を行ったところ、下地と防水材との密着力が低い場合があることが明らかとなった。
そこで、本発明は、乾燥時間が短くとも下地と防水材との密着性に優れるプライマー組成物を提供することを目的とする。
【課題を解決するための手段】
【０００６】
本発明者らは、上記課題を解決すべく鋭意研究した結果、所定の（メタ）アクリル粒子を含有する（メタ）アクリル系エマルジョンとグリシジル基を有するシランカップリング剤とを含む組成物によれば、所望の効果が得られることを見出し、本発明に至った。
本発明は上記知見等に基づくものであり、具体的には以下の構成により上記課題を解決するものである。【０００７】
１．  下地と防水材とを密着させるために使用されるプライマー組成物であって、
（メタ）アクリル粒子を含有する（メタ）アクリル系エマルジョンとグリシジル基を有するシランカップリング剤（Ａ）とを含み、
（メタ）アクリル粒子が、ラジカル開始剤の存在下で（メタ）アクリロイル基を有する重合性モノマー（Ｂ）を重合させて得られるポリマー粒子であり、
重合性モノマー（Ｂ）が、（メタ）アクリル酸アルキルエステルモノマー（ｂ１）と、カルボキシ基を有する（メタ）アクリル酸系モノマー（ｂ２）と、ヒドロキシ基を有するヒドロキシ基含有重合性モノマー（ｂ３）とを含み、
ラジカル開始剤が、ジハロゲン系ラジカル開始剤（ジハロゲン化合物）、アゾ化合物及び有機過酸化物からなる群から選ばれる少なくとも１種であり、
（メタ）アクリル酸アルキルエステルモノマー（ｂ１）に対するシランカップリング剤（Ａ）のモル比（Ａ／ｂ１）が、０．０２０以下であり、
（メタ）アクリル粒子の含有量が、組成物全量に対して、１５質量％以上である、プライマー組成物。
２．  （メタ）アクリル酸アルキルエステルモノマー（ｂ１）が、メタクリル酸メチル（ＭＭＡ）とアクリル酸−２−エチルヘキシル（２ＥＨＡ）とを含み、
アクリル酸−２−エチルヘキシルに対するメタクリル酸メチルのモル比（ＭＭＡ／２ＥＨＡ）が１．４７０〜２．３１０である、上記１に記載のプライマー組成物。
３．  （メタ）アクリル酸アルキルエステルモノマー（ｂ１）に対する（メタ）アクリル酸系モノマー（ｂ２）のモル比（ｂ２／ｂ１）が、０．０３８〜０．０７５である、上記１又は２に記載のプライマー組成物。
４．  （メタ）アクリル酸アルキルエステルモノマー（ｂ１）に対するヒドロキシ基を有するヒドロキシ基含有重合性モノマー（ｂ３）のモル比（ｂ３／ｂ１）が、０．０５０〜０．１００である、上記１〜３のいずれかに記載のプライマー組成物。
５．  （メタ）アクリル粒子が有するカルボキシ基が、第３級アミン（Ｃ）でイオン化されている、上記１〜４のいずれかに記載のプライマー組成物。
６．  （メタ）アクリル酸系モノマー（ｂ２）に対する第３級アミン（Ｃ）のモル比（Ｃ／ｂ２）が、０．５６０〜１．１４０である、上記５に記載のプライマー組成物。
７．  防水材が、ウレタン防水材である、上記１〜６のいずれかに記載のプライマー組成物。
８．  下地が、無機系硬質素材である、上記１〜７のいずれかに記載のプライマー組成物。
９．  下地と防水材とを密着させるために使用されるプライマー組成物であって、
（メタ）アクリル粒子を含有する（メタ）アクリル系エマルジョンとグリシジル基を有するシランカップリング剤（Ａ）とを含み、
（メタ）アクリル粒子を構成するポリマーは、アルキル基とヒドロキシ基とカルボキシ基とを有し、主骨格がポリ（メタ）アクリル骨格である（メタ）アクリル系ポリマーであり、
アルキル基を有する繰り返し単位に対するシランカップリング剤（Ａ）のモル比が、０．０２０以下であり、
（メタ）アクリル粒子の含有量が、組成物全量に対して、１５質量％以上である、プライマー組成物。
１０．  ラジカル開始剤の存在下で（メタ）アクリロイル基を有する重合性モノマー（Ｂ）を重合させて（メタ）アクリル系ポリマーを製造し、（メタ）アクリル系ポリマーと水とグリシジル基を有するシランカップリング剤（Ａ）とを混合することによって、上記１〜４及び７〜９のいずれかに記載のプライマー組成物を製造する、プライマー組成物の製造方法。
１１．  更に第３級アミン（Ｃ）を含有する、上記１０に記載のプライマー組成物の製造方法。【０００８】
上記９に記載のプライマー組成物に含有される（メタ）アクリル系エマルジョンは、上記１に記載のプライマー組成物に含有される（メタ）アクリル系エマルジョンと対応する。それ以外の成分についても同様である。
上記９に記載のプライマー組成物において、（メタ）アクリル系ポリマーが有する、アルキル基を有する繰り返し単位は、後述する（メタ）アクリル酸アルキルエステルモノマー（ｂ１）から形成される繰り返し単位に対応する。
【発明の効果】
【０００９】
本発明のプライマー組成物は、乾燥時間が短くとも下地と防水材との密着性に優れる。
本発明の製造方法によれば、乾燥時間が短くとも下地と防水材との密着性に優れるプライマー組成物を製造することができる。
【発明を実施するための形態】
【００１０】
本発明について以下詳細に説明する。
なお、本明細書において、（メタ）アクリレートとは、アクリレートまたはメタクリレートを表し、（メタ）アクリロイルとは、アクリロイルまたはメタクリロイルを表し、（メタ）アクリルとは、アクリルまたはメタクリルを表す。
また、本明細書において「〜」を用いて表される数値範囲は、「〜」の前後に記載される数値を下限値および上限値として含む範囲を意味する。
また、本明細書において、使用される各成分は特に断りがない限り、その成分に該当する物質をそれぞれ単独でまたは２種以上を組み合わせて使用することができる。成分が２種以上の物質を含む場合、上記成分の含有量とは、２種以上の物質の合計の含有量を指す。
本明細書において有機基は特に制限されない。有機基としては例えば、ヘテロ原子を有してもよい炭化水素基が挙げられる。炭化水素基としては、例えば、脂肪族炭化水素基、芳香族炭化水素基、これらの組合せが挙げられる。ヘテロ原子としては例えば、酸素原子、窒素原子、硫黄原子が挙げられる。ヘテロ原子は、水素原子、炭素原子又は別のヘテロ原子と組み合わせて官能基を形成してもよい。
本明細書において、（メタ）アクリル粒子を製造する際に使用されるモノマーのモノマー比は、（メタ）アクリル粒子を構成するポリマーが有する繰り返し単位の比に反映されるものとする。
【００１１】
［プライマー組成物］
本発明のプライマー組成物（本発明の組成物）は、
下地と防水材とを密着させるために使用されるプライマー組成物であって、
（メタ）アクリル粒子を含有する（メタ）アクリル系エマルジョンとグリシジル基を有するシランカップリング剤（Ａ）とを含み、
（メタ）アクリル粒子が、ラジカル開始剤の存在下で（メタ）アクリロイル基を有する重合性モノマー（Ｂ）を重合させて得られるポリマー粒子であり、
重合性モノマー（Ｂ）が、（メタ）アクリル酸アルキルエステルモノマー（ｂ１）と、カルボキシ基を有する（メタ）アクリル酸系モノマー（ｂ２）と、ヒドロキシ基を有するヒドロキシ基含有重合性モノマー（ｂ３）とを含み、
ラジカル開始剤が、ジハロゲン系ラジカル開始剤、アゾ化合物及び有機過酸化物からなる群から選ばれる少なくとも１種であり、
（メタ）アクリル酸アルキルエステルモノマー（ｂ１）に対するシランカップリング剤（Ａ）のモル比（Ａ／ｂ１）が、０．０２０以下であり、
（メタ）アクリル粒子の含有量が、組成物全量に対して、１５質量％以上である、プライマー組成物である。
【００１２】
本発明の組成物はこのような構成をとるため、所望の効果が得られるものと考えられる。その理由は明らかではないが、およそ以下のとおりと推測される。
一般的な水系プライマー組成物は上述のとおり短時間で乾燥させることは困難であり、高い密着性を発現させるためには、プライマー組成物を十分乾燥させる必要がある。
プライマー組成物を十分に乾燥させない状態でその上に防水材を設けると、上記組成物中の水が気化する、又は、防水材がウレタン系である場合水によってイソシアネート基が分解し二酸化炭素が発生する等の理由から、防水材と下地との間に空洞が生じる場合がある。このような空洞が生じると、防水材はプライマー層と結合を形成することができないため密着性が低くなると本発明者らは推察する。
【００１３】
本発明によれば、本発明の組成物を乾燥後し乾燥後のプライマー組成物に水分が残留している状態であっても、組成物に含有されるシランカップリング剤（Ａ）が有するグリシジル基が下地及び防水材のうちの一方又は両方と反応又は相互作用ができるため、下地と防水材との密着性に優れると考えられる。
【００１４】
以下、本発明の組成物に含有される各成分について詳述する。
＜＜（メタ）アクリル系エマルジョン＞＞
本発明の組成物に含有される（メタ）アクリル系エマルジョンは、分散質としての（メタ）アクリル粒子と分散媒とを含み、（メタ）アクリル粒子は分散媒中に分散している。なお本発明においてエマルジョンはサスペンション（液相である分散媒に固相である分散質が分散した系）及び液相である分散媒に液相である分散質が分散した系を含む概念とする。
分散媒は水系溶媒であれば特に制限されない。水系溶媒としては、例えば、水；水に可溶な有機溶媒を水に混合した混合溶媒が挙げられる。上記有機溶媒としては、例えば、アルコール；メチルエチルケトン（ＭＥＫ）のようなケトンが挙げられる。
【００１５】
＜（メタ）アクリル粒子＞
分散質としての（メタ）アクリル粒子は、ラジカル開始剤の存在下で（メタ）アクリロイル基を有する重合性モノマー（Ｂ）を重合させて得られるポリマーの粒子である。
（メタ）アクリル粒子の形状は粒状であれば特に制限されない。
（メタ）アクリル粒子の平均粒子径は、例えば、０．０１〜０．６μｍとすることができる。（メタ）アクリル粒子の平均粒子径は、粒度径分布測定機（Ｎａｎｏｔｒａｃ  ＵＰＡ−ＥＸ１５０、日機装社製）を用いて測定することができる。
（メタ）アクリル粒子はその表面にカルボキシ基を有することができる。
【００１６】
＜重合性モノマー（Ｂ）＞
（メタ）アクリル粒子を製造する際に使用される、（メタ）アクリロイル基を有する重合性モノマー（Ｂ）は、（メタ）アクリル酸アルキルエステルモノマー（ｂ１）と、カルボキシ基を有する（メタ）アクリル酸系モノマー（ｂ２）と、ヒドロキシ基を有するヒドロキシ基含有重合性モノマー（ｂ３）とを含むことが好ましい。
【００１７】
＜（メタ）アクリル酸アルキルエステルモノマー（ｂ１）＞
（メタ）アクリル酸アルキルエステルモノマー（ｂ１）は、（メタ）アクリル酸のアルキルエステルである。
【００１８】
（メタ）アクリル酸アルキルエステルモノマー（ｂ１）において、エステル結合に結合するアルキル基（脂肪族炭化水素基）は特に制限されない。直鎖状、分岐状若しくは環状のいずれか、又はこれらの組合せであってもよい。
【００１９】
（メタ）アクリル酸アルキルエステルモノマー（ｂ１）としては具体的には例えば、メチル（メタ）アクリレート、エチル（メタ）アクリレート、プロピル（メタ）アクリレート、ブチル（メタ）アクリレート、へキシル（メタ）アクリレート、２−エチルヘキシル（メタ）アクリレート、シクロヘキシル（メタ）アクリレート、ブチルシクロヘキシル（メタ）アクリレート、ペンチル（メタ）アクリレート、オクチル（メタ）アクリレート、ノニル（メタ）アクリレートが挙げられる。
なかでも、メチル（メタ）アクリレート、エチル（メタ）アクリレート、ブチル（メタ）アクリレート、２−エチルヘキシル（メタ）アクリレートが好ましく、メチル（メタ）アクリレート、２−エチルヘキシル（メタ）アクリレートがより好ましい。
【００２０】
（メタ）アクリル酸アルキルエステルモノマー（ｂ１）はそれぞれ単独でまたは２種以上を組み合わせて使用することができる。
（メタ）アクリル酸アルキルエステルモノマー（ｂ１）の組合せとしては、メタクリル酸メチル（ＭＭＡ）とアクリル酸−２−エチルヘキシル（２ＥＨＡ）との組合せが好ましい。
アクリル酸−２−エチルヘキシルに対するメタクリル酸メチルのモル比（ＭＭＡ／２ＥＨＡ）が、１．４７０〜２．３１０であることが好ましく、１．６５０〜２．０３０がより好ましい。
なお、（メタ）アクリル酸アルキルエステルモノマー（ｂ１）はカルボキシ基又はヒドロキシ基を有さないことが好ましい態様として挙げられる。
【００２１】
＜（メタ）アクリル酸系モノマー（ｂ２）＞
（メタ）アクリル酸系モノマー（ｂ２）は、（メタ）アクリロイル基とカルボキシ基とを有する化合物である。
（メタ）アクリロイル基の−ＣＯ−がカルボキシ基を形成してもよい。
また、（メタ）アクリロイル基とカルボキシ基とは有機基を介して結合することができる。（メタ）アクリロイル基は例えば（メタ）アクリロイルオキシ基であってもよい。
（メタ）アクリル酸系モノマー（ｂ２）としては、例えば、（メタ）アクリル酸；カルボキシエチル（メタ）アクリレート、カルボキシペンチル（メタ）アクリレートのようながカルボキシアルキル（メタ）アクリレート挙げられる。
（メタ）アクリル酸系モノマー（ｂ２）は、それぞれ単独でまたは２種以上を組み合わせて使用することができる。
【００２２】
（メタ）アクリル酸アルキルエステルモノマー（ｂ１）に対する（メタ）アクリル酸系モノマー（ｂ２）のモル比（ｂ２／ｂ１）は、０．０３８〜０．０７５であることが好ましく、０．０４７〜０．０６６がより好ましい。
【００２３】
＜ヒドロキシ基含有重合性モノマー（ｂ３）＞
ヒドロキシ基を有するヒドロキシ基含有重合性モノマー（ｂ３）は、ヒドロキシ基と重合性官能基としての（メタ）アクリロイル基とを有する化合物である。
ヒドロキシ基含有重合性モノマー（ｂ３）１分子が有するヒドロキシ基は、１個又は複数とすることができる。上記ヒドロキシ基は１個であることが好ましい。
ヒドロキシ基含有重合性モノマー（ｂ３）１分子が有する（メタ）アクリロイル基は、例えば、（メタ）アクリロイルオキシ基であってもよい。
ヒドロキシ基と（メタ）アクリロイル基とは有機基（例えば、ヘテロ原子を有してもよい炭化水素基）を介して結合することが好ましい態様の１つとして挙げられる。有機基（ヘテロ原子、炭化水素基）は特に制限されない。
【００２４】
ヒドロキシ基含有重合性モノマー（ｂ３）は具体的には例えば、２−ヒドロキシエチル（メタ）アクリレート、２−ヒドロキシプロピル（メタ）アクリレート、４−ヒドロキシブチル（メタ）アクリレート、２−ヒドロキシヘキシル（メタ）アクリレート、６−ヒドロキシヘキシル（メタ）アクリレート、８−ヒドロキシオクチル（メタ）アクリレート、１０−ヒドロキシデシル（メタ）アクリレート、１２−ヒドロキシラウリル（メタ）アクリレート、（４−ヒドロキシメチルシクロへキシル）メチルアクリレート、Ｎ−メチロール（メタ）アクリルアミド、Ｎ−ヒドロキシ（メタ）アクリルアミド、ビニルアルコール、アリルアルコール、２−ヒドロキシエチルビニルエーテル、４−ヒドロキシブチルビニルエーテル、ジエチレングリコールモノビニルエーテル等が挙げられる。
なかでも、２−ヒドロキシエチル（メタ）アクリレートが好ましい。
ヒドロキシ基含有重合性モノマー（ｂ３）はそれぞれ単独でまたは２種以上を組み合わせて使用することができる。
【００２５】
（メタ）アクリル酸アルキルエステルモノマー（ｂ１）に対するヒドロキシ基を有するヒドロキシ基含有重合性モノマー（ｂ３）のモル比（ｂ３／ｂ１）は、０．０５０〜０．１００であることが好ましく、０．０６９〜０．１００がより好ましい。
【００２６】
（メタ）アクリル粒子を製造する際に使用されるモノマーとして、上記（ｂ１）〜（ｂ３）のモノマー以外にエチレン性不飽和結合を有する化合物を更に使用することができる。上記エチレン性不飽和結合を有する化合物としては、例えば、オレフィン；スチレンのようなビニル性芳香族炭化水素化合物；クロトン酸、イタコン酸、マレイン酸、フマル酸のようなカルボン酸化合物などが挙げられる。
【００２７】
＜ラジカル開始剤＞
（メタ）アクリル粒子を製造する際に使用されるラジカル開始剤は、ジハロゲン系ラジカル開始剤、アゾ化合物及び有機過酸化物からなる群から選ばれる少なくとも１種である。
ラジカル開始剤は、重合性モノマー（Ｂ）が有する（メタ）アクリロイル基をラジカル化することができる。
【００２８】
（ジハロゲン系ラジカル開始剤）
ジハロゲン系ラジカル開始剤は、ハロゲン−ハロゲン結合を有する物質（ハロゲン−ハロゲン結合を有する化合物及びハロゲン分子を含む。）であれば特に制限されない。ハロゲンは特に制限されない。
【００２９】
（有機過酸化物）
有機過酸化物としては、例えば、ベンゾイルパーオキサイド、ｔ−ブチルハイドロパーオキサイド、クメンハイドロパーオキサイドが挙げられる。
【００３０】
（アゾ化合物）
ラジカル開始剤は、なかでも、本発明の効果により優れるという観点から、アゾ化合物が好ましい。
アゾ化合物は、アゾ結合を有する化合物であれば特に制限されない。アゾ結合に結合する有機基は特に制限されない。
アゾ化合物としては、例えば、アゾビスイソブチロニトリル、アゾジカーボンアミド、２，２′−アゾビス−（２−アミジノプロパン）ジハイドロクロライド、ジメチル２，２′−アゾビス（イソブチレート）、アゾビス−シアン吉草酸、１，１′−アゾビス−（２，４−ジメチルバレロニトリル）、アゾビスメチルブチロニトリル、２，２′−アゾビス−（４−メトキシ−２，４−ジメチルパレロニトリル）が挙げられる。
ラジカル開始剤はそれぞれ単独でまたは２種以上を組み合わせて使用することができる。
【００３１】
本発明において、ラジカル開始剤は過硫酸塩を実質的に含まないことが好ましい態様の１つとして挙げられる。
過硫酸塩は特に制限されない。例えば、過硫酸アンモニウム、過硫酸カリウム、過硫酸ナトリウムが挙げられる。
ラジカル開始剤が過硫酸塩を実質的に含まないとは、過硫酸塩の使用量が、上記ラジカル開始剤に対して、０〜０．１質量％であることをいう。
【００３２】
本発明において、ラジカル開始剤はレドックス開始剤を実質的に含まないことが好ましい態様の１つとして挙げられる。
レドックス開始剤は特に制限されない。例えば、過硫酸塩のような酸化剤と亜硫酸水素ナトリウムのような還元剤との組合せが挙げられる。
ラジカル開始剤がレドックス開始剤を実質的に含まないとは、レドックス開始剤の使用量が、上記ラジカル開始剤に対して、０〜０．１質量％であることをいう。
【００３３】
上記重合性モノマー（Ｂ）全量に対するラジカル開始剤の使用量（モル比）は、０．００１３〜０．０１００が好ましく、０．００２６〜０．００９０がより好ましい。
【００３４】
（（メタ）アクリル粒子を構成するポリマーの製造）
（メタ）アクリル粒子を構成するポリマー（（メタ）アクリル系ポリマー）は、ラジカル開始剤の存在下で上記重合性モノマー（Ｂ）を重合させることによって得ることができる。
上記重合は、例えば、窒素などの不活性ガス気流下で、６０〜８０℃程度の温度で行うことができる。
また、上記（メタ）アクリル系ポリマーは、水系溶媒又は有機溶媒中で製造されることが好ましい態様の１つとして挙げられる。ラジカル開始剤、重合性モノマー（Ｂ）、水系溶媒、有機溶媒は上記と同様である。
上記重合を水系溶媒中で行った場合、上記（メタ）アクリル系ポリマーは粒子状となり、（メタ）アクリル粒子を含有する（メタ）アクリル系エマルジョンとなることができる。
【００３５】
（（メタ）アクリル系エマルジョンの製造方法）
本発明の組成物に含有される、（メタ）アクリル粒子を含む（メタ）アクリル系エマルジョンの製造方法としては、例えば、水系溶媒中、ラジカル開始剤の存在下で（メタ）アクリロイル基を有する重合性モノマー（Ｂ）を重合させる方法；上記のとおり（メタ）アクリル系ポリマーを製造し（例えば上記重合を有機溶媒中で行った場合）、上記重合後、反応系内に水系溶媒を加えて撹拌する方法が挙げられる。
ラジカル開始剤、重合性モノマー（Ｂ）、水系溶媒、有機溶媒は上記と同様である。
【００３６】
（第３級アミン（Ｃ））
本発明の組成物は更に第３級アミン（Ｃ）を含有することができる。
本発明において、第３級アミン（Ｃ）を塩基として使用することができる。第３級アミンを使用することによって、第３級アミン（Ｃ）が、組成物に含有される（メタ）アクリル粒子が有するカルボキシ基をイオン化して、（メタ）アクリル粒子の分散を良好にすることができる。
【００３７】
第３級アミン（Ｃ）は、脂肪族炭化水素基を有する第３級アミンが好ましく、窒素原子に結合する炭化水素基がすべて脂肪族炭化水素基であることがより好ましい。
第３級アミン（Ｃ）としては、例えば、トリエチルアミン、Ｎ，Ｎ−ジメチルラウリルアミン、Ｎ，Ｎ−ジメチルパルミチルアミンが挙げられる。
第３級アミン（Ｃ）はそれぞれ単独でまたは２種以上を組み合わせて使用することができる。
【００３８】
（メタ）アクリル酸系モノマー（ｂ２）に対する第３級アミン（Ｃ）のモル比（Ｃ／ｂ２）は、０．５６０〜１．１４０であることが好ましく、０．７６０〜０．９４０がより好ましい。
【００３９】
（第３級アミン（Ｃ）を使用する場合の（メタ）アクリル系エマルジョンの製造方法）
第３級アミン（Ｃ）を使用する場合の（メタ）アクリル系エマルジョンの製造方法としては、例えば、上記のとおり製造した（メタ）アクリル系エマルジョンに第３級アミン（Ｃ）を添加して、これらを混合して、第３級アミン（Ｃ）を含有する（メタ）アクリル系エマルジョンを製造することができる。
【００４０】
上記とは別の方法としては、例えば、水系溶媒中でラジカル開始剤及び第３級アミン（Ｃ）の存在下で（メタ）アクリロイル基を有する重合性モノマー（Ｂ）を撹拌機で混合しながら６０〜９０℃の条件下で、ラジカル重合させる方法が挙げられる。
【００４１】
また、上記とは別の方法としては、例えば、まず、ラジカル開始剤の存在下で（メタ）アクリロイル基を有する重合性モノマー（Ｂ）を重合させて（メタ）アクリル系ポリマーを製造し、製造後の反応系内に水（例えば、蒸留水）及び第３級アミン（Ｃ）を添加して、これらを混合して、第３級アミン（Ｃ）を含有する（メタ）アクリル系エマルジョンを製造する方法が挙げられる。
ラジカル開始剤の存在下で（メタ）アクリロイル基を有する重合性モノマー（Ｂ）を重合させる際、上記有機溶媒を使用した場合（具体的には例えば、上記有機溶媒のみを使用した場合）、重合後反応系内に水（例えば、蒸留水）及び第３級アミン（Ｃ）を添加した後に上記有機溶媒を留去してもよい。
【００４２】
（メタ）アクリル系エマルジョンはそれぞれ単独でまたは２種以上を組み合わせて使用することができる。
【００４３】
（（メタ）アクリル粒子を構成するポリマー）
本発明において、（メタ）アクリル系エマルジョンに含有される（メタ）アクリル粒子を構成するポリマーは、アルキル基とヒドロキシ基とカルボキシ基とを有し、主骨格がポリ（メタ）アクリル骨格である（メタ）アクリル系ポリマーであり、アルキル基を有する繰り返し単位に対するシランカップリング剤（Ａ）のモル比が０．０２０以下であることが好ましい態様の１つとして挙げられる。
【００４４】
（アルキル基）
上記（メタ）アクリル系ポリマーが有するアルキル基は特に制限されない。例えば、上記（メタ）アクリル酸アルキルエステルモノマー（ｂ１）のアルキルエステルが有するアルキル基と同様のものが挙げられる。
アルキル基は、上記（メタ）アクリル酸アルキルエステルモノマー（ｂ１）によって（メタ）アクリル系ポリマーに導入することができる。
【００４５】
（メタ）アクリル系ポリマーは、（メタ）アクリル酸アルキルエステルモノマー（ｂ１）によって形成される繰り返し単位として、メタクリル酸メチル（ＭＭＡ）とアクリル酸−２−エチルヘキシル（２ＥＨＡ）とによって形成される繰り返し単位を含むことが好ましい。
【００４６】
（カルボキシ基）
上記（メタ）アクリル系ポリマーが有するカルボキシ基は、主骨格と直接又は有機基を介して結合することができる。有機基は上記と同様である。
カルボキシ基は、（メタ）アクリル酸系モノマー（ｂ２）によって（メタ）アクリル系ポリマーに導入することができる。
（メタ）アクリル系ポリマーは、（メタ）アクリル酸系モノマー（ｂ２）によって形成される繰り返し単位を有する。
カルボキシ基は第３級アミン（Ｃ）によってイオン化されていてもよい。
【００４７】
（ヒドロキシ基）
上記（メタ）アクリル系ポリマーが有するヒドロキシ基は、主骨格と直接又は有機基を介して結合することができる。有機基は上記と同様である。
ヒドロキシ基は、上記ヒドロキシ基含有重合性モノマー（ｂ３）によって（メタ）アクリル系ポリマーに導入することができる。
（メタ）アクリル系ポリマーは、ヒドロキシ基含有重合性モノマー（ｂ３）によって形成される繰り返し単位を有する。
【００４８】
（主骨格）
上記（メタ）アクリル系ポリマーの主骨格は、（メタ）アクリロイル基を有する重合性モノマー（Ｂ）で形成される繰り返し単位を有する。（メタ）アクリロイル基は（メタ）アクリロイルオキシ基であってもよい。
【００４９】
（メタ）アクリル系ポリマーの重量平均分子量（Ｍｗ）は、例えば、１０，０００〜５００，０００とすることができる。
（メタ）アクリル系ポリマーの重量平均分子量（Ｍｗ）は、テトラヒドロフランを溶媒とするゲル・パーミエーション・クロマトグラフィー（ＧＰＣ）によりポリスチレン換算で表わされる重量平均分子量である。
【００５０】
＜＜シランカップリング剤（Ａ）＞＞
本発明の組成物に含有されるシランカップリング剤（Ａ）はグリシジル基と加水分解性シリル基とを有する。
加水分解性シリル基としては、例えば、アルコキシシリル基が挙げられる。１個のケイ素原子に結合するアルコキシ基の数は、２個又は３個であることが好ましい。
上記アルコキシ基の数が２個以下である場合、ケイ素原子に結合できる炭化水素基は特に制限されない。例えば、アルキル基が挙げられる。
グリシジル基と加水分解性シリル基とを結合する有機基は特に制限されない。例えば、酸素原子、窒素原子、硫黄原子のようなヘテロ原子を有してもよい炭化水素基が挙げられる。
【００５１】
シランカップリング剤（Ａ）はグリシドキシアルキルトリアルコキシシランが好ましい。グリシドキシアルキルトリアルコキシシランとしては、例えば、３−グリシドキシプロピルトリエトキシシラン、３−グリシドキシプロピルトリメトキシシランが挙げられる。
シランカップリング剤（Ａ）はそれぞれ単独でまたは２種以上を組み合わせて使用することができる。
【００５２】
（メタ）アクリル酸アルキルエステルモノマー（ｂ１）に対するシランカップリング剤（Ａ）のモル比（Ａ／ｂ１）は、０．０２０以下である。上記モル比（Ａ／ｂ１）は、本発明の効果により優れ、貯蔵安定性に優れるという観点から、０．００６〜０．０２がより好ましく、０．００８〜０．０１７がより好ましい。
【００５３】
（そのほかの成分）
本発明の組成物は、上記成分以外に、更に、レベリング剤、酸化防止剤、腐食防止剤、光安定剤、紫外線吸収剤、シランカップリング剤（Ａ）以外のシランカップリング剤、充填剤のような添加剤を含有することができる。
本発明の組成物は、（メタ）アクリル系エマルジョン及びシランカップリング剤（Ａ）のみを含有することが好ましい態様の１つとして挙げられる。この場合、（メタ）アクリル粒子が有するカルボキシ基が、第３級アミン（Ｃ）でイオン化されていてもよい。
【００５４】
本発明の組成物はその製造方法について特に制限されない。例えば、上記（メタ）アクリル系エマルジョン、シランカップリング剤（Ａ）及び任意成分を混合する方法が挙げられる。
【００５５】
本発明の組成物は、固形分として、（メタ）アクリル粒子を含有する。
（メタ）アクリル粒子（固形分）の含有量は、組成物全量に対して、１５質量％以上であり、１５〜６０質量％が好ましく、１５〜４０質量％がより好ましい。
【００５６】
本発明の組成物は、上記過硫酸塩若しくはレドックス開始剤、又はこれらに起因する成分（以下これらを単に過硫酸塩等と称する。）を実質的に含有しないことが好ましい態様の１つとして挙げられる。
本発明の組成物が過硫酸塩等を実質的に含まないとは、過硫酸塩等の含有量が、本発明の組成物全体に対して、０〜０．１質量％であることをいう。
【００５７】
本発明の組成物は、下地と防水材とを密着させるために使用される。
上記防水材は特に制限されない。例えば、ウレタン防水材、シリコーン系防水材、ポリサルファイド系防水材が挙げられる。なかでも、ウレタン防水材が好ましい。
防水材の形態は特に制限されない。例えば、液状、シート状が挙げられる。
上記下地は特に制限されない。例えば、無機系硬質素材が挙げられ、具体的には例えば、モルタル、ガラス、シリコーンハードコート、セラミック、コンクリート、磁器、金属が挙げられる。
【００５８】
本発明の組成物を用いて下地と防水材とを密着させる方法としては、例えば、まず、本発明の組成物を下地に塗布し、２０〜２８℃の条件下で乾燥させる。
本発明の組成物から形成されるプライマー層は、その中に水が残留していても、下地と防水材との密着性に優れるので、本発明の組成物を使用する場合、その乾燥時間を短くすることができる。
プライマーの乾燥時間は２５〜４０分とすることができる。
次に、乾燥後の下地の上に、防水材を設ける。防水材が液状である場合は防水材を上記乾燥後の下地の上に流し込み、防水材がシート状である場合はシートを上記乾燥後の下地の上に敷いて、その後、
２５℃、４５％ＲＨの条件下で３〜５日間養生させることによって、下地と防水材とを密着させることができる。
【実施例】
【００５９】
以下に実施例を示して本発明を具体的に説明する。ただし本発明は実施例に限定されない。
＜（メタ）アクリル系エマルジョンの調製＞
下記表１中の「（メタ）アクリル系エマルジョンを調製する際に使用された成分・配合量」欄に示す各成分（配合量の単位はｍｏｌ。ただし第３級アミン（Ｃ）１を除く。）を有機溶媒（ＭＥＫ）中、撹拌機で混合しながら８０℃の条件下でラジカル重合させ、反応開始から５時間後に重合を停止し、得られた反応液に水と下記表１に示す第３級アミン（Ｃ）１（トリエチルアミン）とを加え撹拌して乳化した後、上記有機溶媒（ＭＥＫ）を留去し、（メタ）アクリル系エマルジョンを調製した。
上記のとおり調製された（メタ）アクリル系エマルジョンはいずれも、分散媒としての水中に、分散質としての（メタ）アクリル粒子（（メタ）アクリル系ポリマー）が分散していた。
（メタ）アクリル粒子を構成するポリマーは、アルキル基とヒドロキシ基とカルボキシ基とを有し、主骨格がポリ（メタ）アクリル骨格である（メタ）アクリル系ポリマーであった。（メタ）アクリル系ポリマーにおいてアルキル基を有する繰り返し単位に対するシランカップリング剤（Ａ）のモル比が０．０２０以下であった。
上記のとおり調製された各（メタ）アクリル系エマルジョンをそのまま以下の組成物の製造に使用した。【００６０】
下記表１の「（メタ）アクリル系エマルジョンを調製する際に使用された成分・配合量」欄に示す各成分の詳細は以下のとおりである。
・（メタ）アクリル酸アルキルエステルモノマー（ｂ１）−１（ＭＭＡ）：メチルメタクリレート（分子量：１００）
・（メタ）アクリル酸アルキルエステルモノマー（ｂ１）−２（２ＥＨＡ）：２−エチルヘキシルアクリレート（分子量：１８４）【００６１】
・（メタ）アクリル酸系モノマー（ｂ２）−１（ＭＡＡ）：メタクリル酸（分子量：８７）【００６２】
・ヒドロキシ基含有重合性モノマー（ｂ３）−１（ＨＥＭＡ）：２−ヒドロキシエチルメタクリレート（分子量：１３０）【００６３】
・ラジカル開始剤１（比較）（ＡＰＳ）：過硫酸アンモニウム（分子量：２２８）
・ラジカル開始剤２（ＡＩＢＮ）：２，２’−アゾビスイソブチロニトリル（分子量：１６４）
・還元剤１（ＳＢＳ）：亜硫酸水素ナトリウム（分子量：１０４）【００６４】
・第３級アミン（Ｃ）１（ＴＥＡ）：トリエチルアミン【００６５】
＜組成物の製造＞
上記のとおり調製された（メタ）アクリル系エマルジョンと、下記表１中の「組成物を使用する際に使用されたシランカップリング剤Ａ・配合量」欄に示す各シランカップリング剤Ａ（配合量の単位はｍｏｌ）とを撹拌機で混合し、組成物を製造した。
なお、組成物を製造する際、組成物全体に対する（メタ）アクリル粒子の含有量（質量％）が、表１の「固形分」欄に示す値（単位：質量％）となるように、組成物に適宜蒸留水を添加した。上記固形分は、（メタ）アクリル粒子を意味する。【００６６】
下記表１の組成物を調製する際に使用されたシランカップリング剤Ａの詳細は以下のとおりである。
・シランカップリング剤Ａ１（比較）：３−メタクリロキシプロピルトリエトキシシラン、ＫＢＭ−５０３、信越化学工業社製
・シランカップリング剤Ａ２（比較）：３−メルカプトプロピルトリメトキシシラン、ＫＢＭ−８０３、信越化学工業社製
・シランカップリング剤Ａ３（比較）：３−アミノプロピルトリエトキシシラン、ＫＢＭ−９０３、信越化学工業社製【００６７】
・シランカップリング剤Ａ４：３−グリシドキシプロピルトリエトキシシラン、ＫＢＭ−４０３、信越化学工業社製【００６８】
＜評価＞
上記のとおり製造された組成物を用いて以下の常態剥離試験を行った。結果を表１に示す。
・常態剥離試験
（試験体の作製）
まず、上記のとおり製造された各組成物を、被着体であるモルタル（１０ｃｍ×２０ｃｍ、パルテック社製）の上に刷毛で塗布し、２５℃の条件下で短時間乾燥（３０分間の乾燥）させた。
次に、上記乾燥後のモルタルの上に、防水材（商品名ハマタイト  アーバンルーフ  Ｕ−８０００、横浜ゴム株式会社製、ウレタン防水材）を流し込んだ。流し込んだ後の防水材層の厚みは５ｍｍであった。
防水材を流し込んだ後のモルタルを、２５℃、４５％ＲＨの条件下で３日間養生させて、試験体を作製した。【００６９】
（常態剥離試験）
上記のとおり作製した各試験体から防水材層を２３℃の条件下で１８０℃の角度で手剥離した。【００７０】
（評価基準）
常態剥離試験の評価基準は以下のとおりである。
モルタルから防水材層を引きはがすことができなかった場合を、下地と防水材との密着性に優れると評価し、これを「Ａ」と表示した。
モルタルから防水材層を引きはがすことができた場合を、下地と防水材との密着性が低いと評価し、これを「Ｂ」と表示した。【００７１】
【表１】
2016163434.tif 000002
【００７２】
表１に示すように、所定のラジカル開始剤を使用しない比較例６又は所定のシランカップリング剤を含有しない比較例１〜５は、プライマー組成物を短時間乾燥させる場合、防水材層が下地から手剥離で剥がれてしまい、下地と防水材との密着性が低かった。
シランカップリング剤（Ａ）／（メタ）アクリル酸アルキルエステルモノマー（ｂ１）が所定の範囲を超える比較例７も、プライマー組成物を短時間乾燥させる場合、上記比較例と同様に防水材層が下地から手剥離で剥がれてしまい、下地と防水材との密着性が低かった。【００７３】
これに対して、実施例１は、乾燥時間が短くとも下地と防水材との密着性に優れた。【００７４】
また、表１には示されていないが、比較例７の組成物を２５℃、４５％ＲＨの条件下に２週間置いたところ、比較例７の組成物は水と固形分とが分離してしまい、貯蔵安定性が悪かった。
これに対して、実施例１の組成物は上記と同様に貯蔵した後も組成物に変化はなく、貯蔵安定性に優れた。
このように本発明の組成物は貯蔵安定性にも優れることが明らかとなった。
【国際調査報告】
2016163434.tif 000003
2016163434.tif 000004
2016163434.tif 000005
2016163434.tif 000006